(57)【要約】  本発明は、インクジェット方式による利便性と生産性の高い特徴を活かし、インクジェット方式の製版で問題であった耐刷性、解像力、着肉性を改良すると共に、高い硬化感度を備え、低粘度のインクジェットインクにより、簡単な装置で製版を可能にする製版方法とそれにより得られる平版印刷版を提供する。この製版方法は、インクジェット記録方法により、印刷用版材上に版形成用インクを付着させた後、活性エネルギー線を照射し、かつインク溶媒を蒸発、乾燥することにより像形成を行って印刷版を作製する製版方法において、該版形成用インクが、少なくとも水と、主鎖に複数の側鎖を有し、活性エネルギー線を照射することにより、側鎖間で架橋結合が可能で、かつ重合度が２００以上、４０００以下である活性エネルギー線硬化性高分子化合物をインク全質量に対して、０．８質量％以上、５．０質量％以下含有することを特徴とする。【特許請求の範囲】
【請求項１】
インクジェット記録方法により、印刷用版材上に版形成用インクを付着させた後、活性エネルギー線を照射し、かつインク溶媒を蒸発、乾燥することにより像形成を行って印刷版を作製する製版方法において、該版形成用インクが、少なくとも水と、主鎖に複数の側鎖を有し、活性エネルギー線を照射することにより、側鎖間で架橋結合が可能で、かつ重合度が２００以上、４０００以下である活性エネルギー線硬化性高分子化合物をインク全質量に対して、０．８質量％以上、５．０質量％以下含有することを特徴とする製版方法。
【請求項２】
前記活性エネルギー線硬化性高分子化合物の主鎖がポリ酢酸ビニルのケン化物であり、かつケン化度が７７％以上、９９％以下であることを特徴とする請求の範囲第１項に記載の製版方法。
【請求項３】
前記活性エネルギー線硬化性高分子化合物の主鎖に対する前記側鎖の変性率が、０．８モル％以上、６モル％以下であることを特徴とする請求の範囲第１項または第２項に記載の製版方法。
【請求項４】
前記版形成用インクが、平均粒子径が５ｎｍ以上、１５０ｎｍ以下の樹脂微粒子を、０．１質量％以上、７質量％以下含有することを特徴とする請求の範囲第１項乃至第３項のいずれか１項に記載の製版方法。
【請求項５】
前記樹脂微粒子のガラス転移温度が、−２０℃以上、７０℃以下であることを特徴とする請求の範囲第４項に記載の製版方法。
【請求項６】
前記版形成用インクが、架橋結合基を持たず親水性化合物と疎水性化合物との共重合物からなるアルカリ可溶性高分子化合物を０．１質量％以上、１０質量％以下含有することを特徴とする請求の範囲第１項乃至第５項のいずれか１項に記載の製版方法。
【請求項７】
前記アルカリ可溶性高分子化合物を可溶化させるために用いるアルカリ剤が、２０℃における蒸気圧が１３３Ｐａ以上、１３３０Ｐａ以下の有機塩基を有する化合物またはアンモニアであることを特徴とする請求の範囲第６項に記載の製版方法。
【請求項８】
前記アルカリ可溶性高分子化合物の重量平均分子量が、３０００以上、２００００以下であることを特徴とする請求の範囲第６項または第７項に記載の製版方法。
【請求項９】
請求の範囲第１項乃至第８項のいずれか１項に記載の製版方法により作製されたことを特徴とする平版印刷版。
【発明の詳細な説明】
【技術分野】
【０００１】
本発明は、製版方法及び平版印刷版に関し、更にはインクジェット記録方法を利用した製版方法及び平版印刷版に関するものである。
【背景技術】
【０００２】
一般に、印刷方式は、刷版にインキを付けて圧力により媒体に転写する記録方法であるが、平版印刷においては、刷版の表面に画像情報に応じて親水性部分及び親油性部分を形成し、親水性部分には湿し水を付着させることで、親油性部分にのみ印刷インキを付着させて印刷を行う。【０００３】
これらの刷版の製造（製版）方法としては、アルミプレート上に感光性樹脂を塗布したＰＳ版に対し、画像情報に応じて銀塩方式などで作製したマスクを通して紫外線を照射して、未硬化部分をアルカリなどで洗浄することにより、親油性の樹脂を画像上に形成する方法が知られている。また、最近ではマスクを形成することなくコンピュータ内の画像情報に応じて、レーザー光等により版となる材料に直接書き込みを行い現像により刷版とするＣＴＰ（Ｃｏｍｐｕｔｅｒ  ｔｏ  Ｐｌａｔｅ）も登場している。【０００４】
このＣＴＰの登場により印刷の工程が減り簡便、迅速となるが、ＣＴＰでも製版工程で現像が必要であり、多くの手間を要しており、また、処理廃液や廃材が出る問題があった。【０００５】
また、他の方法として、インクジェット記録方式による製版方法が開示されている（例えば、特許文献１参照。）。この方法では、インクジェット記録方式により、油性インクを印刷版材の上に付着させ、乾燥後に残存する樹脂を像に対応させた版とする方法であるが、耐刷性が不十分であり、また刷版上に付着したインク滴が乾燥する前に、所謂ビーディングを起こし解像力が低下するという問題があった。【０００６】
耐刷性を向上するための方法として、親水化処理された印刷版材に光硬化性インクをインクジェット方式により付着後、全面露光を行う製版方法が開示されている（例えば、特許文献２参照。）。しかしながら、この方法ではある程度の耐刷性は得られるものの、インクの着弾から露光までの間にビーディングが発生しやすく、これにより解像力が低下しやすい問題、またドットゲインが発生しやすいという問題があった。更に、インクの粘度が高く、吐出力の大きな特別のインクジェット記録ヘッドが必要になるという問題があった。【０００７】
また、インクジェット方式を用いる他の方法として、光硬化性モノマーとしてアクリレート化合物を用い、反応性希釈剤、光重合開始剤、溶剤及び染料からなる光硬化性インクを印刷版材に付与して像形成し、光照射により像部分を硬化させる、溶剤含有タイプの紫外線硬化インクを用いた製版方法が開示されている（例えば、特許文献３参照。）。しかしながら、この方法では耐刷性はある程度の得られるものの、着弾から露光までの間にビーディングが発生しやすく、これにより解像力が低下しやすい問題があった。更に、溶剤の低下により粘度は低下するものの、十分な硬化感度を得るためには溶剤は少量しか添加することができず、結果として、インクの粘度低下は、無溶媒紫外線硬化型インクと大きくは変わらず、吐出力の大きな特別のインクジェット記録ヘッドが必要になるという問題があった。【０００８】
更に、水溶性重合化合物としてα−ヘテロメタクリル化合物を含有し、更に色材を含有する水系タイプの紫外線硬化型インクを親水性支持体上に射出し、紫外線を照射して硬化することにより、疎水性の画像を形成する製版方法が開示されている（例えば、特許文献４参照。）。しかしながら、この方法では、着弾から露光までの間にビーディングが発生しやすく、これにより解像力が低下しやすい問題があった。また、像部分の印刷インキの着肉性が不十分であり、刷り上がり濃度がばらつくなどの問題があった。
【特許文献１】特開昭５６−６２１５７号公報
【特許文献２】特開平４−６９２４４号公報
【特許文献３】特開昭６３−１０２９３６号公報
【特許文献４】特開２００６−１１７７９５号公報
【発明の開示】
【発明が解決しようとする課題】
【０００９】
本発明は、上記課題に鑑みなされたものであり、その目的は、インクジェット方式による利便性と生産性の高い特徴を活かし、インクジェット方式の製版で問題であった耐刷性、解像力、着肉性を改良すると共に、高い硬化感度を備え、低粘度のインクジェットインクにより、簡単な装置で製版を可能にする製版方法とそれにより得られる平版印刷版を提供することにある。
【課題を解決するための手段】
【００１０】
本発明の上記目的は、以下の構成により達成される。【００１１】
１．インクジェット記録方法により、印刷用版材上に版形成用インクを付着させた後、活性エネルギー線を照射し、かつインク溶媒を蒸発、乾燥することにより像形成を行って印刷版を作製する製版方法において、該版形成用インクが、少なくとも水と、主鎖に複数の側鎖を有し、活性エネルギー線を照射することにより、側鎖間で架橋結合が可能で、かつ重合度が２００以上、４０００以下である活性エネルギー線硬化性高分子化合物をインク全質量に対して、０．８質量％以上、５．０質量％以下含有することを特徴とする製版方法。【００１２】
２．前記活性エネルギー線硬化性高分子化合物の主鎖がポリ酢酸ビニルのケン化物であり、かつケン化度が７７％以上、９９％以下であることを特徴とする前記１に記載の製版方法。【００１３】
３．前記活性エネルギー線硬化性高分子化合物の主鎖に対する前記側鎖の変性率が、０．８モル％以上、６モル％以下であることを特徴とする前記１または２に記載の製版方法。【００１４】
４．前記版形成用インクが、平均粒子径が５ｎｍ以上、１５０ｎｍ以下の樹脂微粒子を、０．１質量％以上、７質量％以下含有することを特徴とする前記１乃至３のいずれか１項に記載の製版方法。【００１５】
５．前記樹脂微粒子のガラス転移温度が、−２０℃以上、７０℃以下であることを特徴とする前記４に記載の製版方法。【００１６】
６．前記版形成用インクが、架橋結合基を持たず親水性化合物と疎水性化合物との共重合物からなるアルカリ可溶性高分子化合物を０．１質量％以上、１０質量％以下含有することを特徴とする前記１乃至５のいずれか１項に記載の製版方法。【００１７】
７．前記アルカリ可溶性高分子化合物を可溶化させるために用いるアルカリ剤が、２０℃における蒸気圧が１３３Ｐａ以上、１３３０Ｐａ以下の有機塩基を有する化合物またはアンモニアであることを特徴とする前記６に記載の製版方法。【００１８】
８．前記アルカリ可溶性高分子化合物の重量平均分子量が、３０００以上、２００００以下であることを特徴とする前記６または７に記載の製版方法。【００１９】
９．前記１乃至８のいずれか１項に記載の製版方法により作製されたことを特徴とする平版印刷版。
【発明の効果】
【００２０】
本発明により、インクジェット方式による利便性と生産性の高い特徴を活かし、インクジェット方式の製版で問題であった耐刷性、解像力、着肉性を改良すると共に、高い硬化感度を備え、低粘度のインクジェットインクにより、簡単な装置で製版を可能にする製版方法とそれにより得られる平版印刷版を提供することができた。
【図面の簡単な説明】
【００２１】
【図１】本発明の製版方法に適用可能なインクジェットプリンタの一例を示す斜視図である。
【符号の説明】
【００２２】
１  キャリッジ
２  ＵＶ照射光源
３  搬送ローラー
４  版材
【発明を実施するための最良の形態】
【００２３】
以下、本発明を実施するための最良の形態について詳細に説明する。【００２４】
本発明者は、上記課題に鑑み鋭意検討を行った結果、インクジェット記録方法により、印刷用版材上に版形成用インクを付着させた後、活性エネルギー線を照射し、かつインク溶媒を蒸発、乾燥することにより像形成を行って印刷版を作製する製版方法において、該版形成用インクが、少なくとも水と、主鎖に複数の側鎖を有し、活性エネルギー線を照射することにより、側鎖間で架橋結合が可能で、かつ重合度が２００以上、４０００以下である活性エネルギー線硬化性高分子化合物をインク全質量に対して、０．８質量％以上、５．０質量％以下含有することを特徴とする製版方法により、インクジェット方式による利便性と生産性の高い特徴を活かし、インクジェット方式の製版で問題であった耐刷性、解像力、着肉性を改良すると共に、高い硬化感度を備え、低粘度のインクジェットインクにより、簡単な装置で製版を可能にする製版方法を実現することができた。【００２５】
従来の活性エネルギー線硬化性インクジェットインクは、インクを構成する全ての材料が硬化成分であったり、有機溶媒や水を含有する場合であっても、硬化性樹脂の含有量を多くしないと硬化しなかったりするため、実用的な感度（耐刷性の備えた硬度になるまでに必要とされる光量）が得られないという問題があった。そして、必要な硬化性樹脂量を添加した場合には、インクジェットインクの粘度が２０ｍＰａ・ｓを超え、インクジェットによる射出に不具合が生じることが多かった。【００２６】
本発明では、主鎖に複数の側鎖を有し、活性エネルギー線を照射することにより、側鎖間で架橋結合が可能で、かつ重合度が２００以上、４０００以下である活性エネルギー線硬化性高分子化合物を用いることを特徴とする。この活性エネルギー線硬化性高分子化合物により、少量の含有率でも活性エネルギー線による硬化が可能となり、実用的な感度を備えると共に、低粘度の版形成用インクとすることが可能になり、高精度で、かつ高生産性の製版方法が可能になった。【００２７】
また、従来の活性エネルギー線硬化型インクを用いた印刷版の作製では、上述の如く使用するインクは、活性エネルギー硬化成分が大部分を占める構成であるため、形成した印字部分（版部）が盛り上がり、嵩高（例えば、高さ１０μｍ程度）な形状となる。そこに印刷インキを乗せて印刷を行うと、盛り上がった印字部分（版部）が潰れたり、広がったりするため、ドットゲインが大きくなる等の問題を引き起こし、解像度の低下を招く結果となっていた。これに対し本発明の製版方法で適用する版形成用インクは、活性エネルギー硬化成分の含有量を極めて低い条件で設定でき、それに伴い版形成用インク中に蒸発成分を多く含有させることができた。その結果、印字、乾燥後の印字部分の高さを低く抑えることができると共に、平面性に優れているため、高い解像度を得ることができ、高画質な刷版の製造が可能となった。【００２８】
本発明に係る主鎖に複数の側鎖を有し、活性エネルギー線を照射することにより、側鎖間で架橋結合が可能で、かつ重合度が２００以上、４０００以下である活性エネルギー線硬化性高分子化合物は、架橋結合する前は親水性であり、水や水溶性有機溶剤にも溶解するが、架橋により疎水性が高まり、平版印刷材として使用するときの耐刷性や耐水性を向上させることができる。【００２９】
すなわち、インク状態では親水性を備えているため、刷版の基材との親和性が高く、インクと基材との密着性を高めることができる。活性エネルギー線を照射して硬化した後は疎水性（親油性）を呈するため、印刷インキとの親和性が高まり、インキが乗りやすいという平版印刷版として好適な特性を備えている。【００３０】
一般に、平版印刷版を用いたオフセット印刷は、印刷版非画像部に薄い水膜を形成して油性インキを反撥することで、親油性の画像部のみにインキを受容し、印刷版表面に画像様に形成されたインキ層を、ゴムローラー等を介して紙等に転写する印刷方式である。【００３１】
本発明の平版印刷版は、上述の様に、親水性の基材上にインクジェット方式により。親油性の画像部を形成する該版形成用インクを付与することにより、非画像部と画像部間で親水性と親油性に差を付けることで、オフセット方式に最適に用いることができる平版印刷版を提供する。【００３２】
また、本発明の製版方法では、版形成用インクが含有する主鎖に複数の側鎖を有し、活性エネルギー線を照射することにより、側鎖間での架橋結合が可能で、かつ重合度が２００以上、４０００以下である活性エネルギー線硬化性高分子化合物は、架橋により疎水性が高まり、インキが付着する像部分を形成する。【００３３】
従来の活性エネルギー線硬化性インクに用いられる硬化成分は、硬化成分の分子量が小さく、多くの硬化成分が架橋しないと硬度が出ないため、硬化のためには多量の硬化成分が必要であり、添加量が少ないと感度の低下を招くことになる。従って、多量の硬化成分を必要とするために、必然的にインクの粘度は高くなる。【００３４】
また、少しでも硬化の感度を上げるために、硬化成分をあらかじめ２個以上架橋させたオリゴマーやプレポリマーの添加も試みられているが、硬化成分の減量にはあまり寄与しない。また、オリゴマーやプレポリマーは、粘度が高いためインク粘度も高いままである。【００３５】
これに対して、本発明に係る版形成用インクが含有する硬化成分は、高分子量成分の主鎖に対して、架橋基が側鎖として付加している構造を有している。この構造により機構は不明だが、版形成用インク全質量に対して０．８質量％以上、５．０質量％以下という少量での硬化が可能となった。【００３６】
また、本発明に係る活性エネルギー線硬化性高分子化合物は、重合度が２００以上、４０００以下であることを特徴とするが、重合度が４０００以下であれば、インク粘度の過度の上昇を抑制することで、安定した出射性能を得ることができる。また、側鎖の変性率は０．８モル％以上、６モル％以下の時に特に顕著に感度の向上が見られる。【００３７】
本発明の製版方法においては、本発明に係る版形成用インクが、上記主鎖に複数の側鎖を有し、活性エネルギー線を照射することにより、側鎖間で架橋結合が可能で、かつ重合度が２００以上、４０００以下である活性エネルギー線硬化性高分子化合物と共に、架橋結合基を持たず親水性化合物と疎水性化合物との共重合物からなるアルカリ可溶性高分子化合物を０．１質量％以上、１０質量％以下含有することが好ましい態様の１つである。【００３８】
すなわち、本発明の版形成用インクは、さらに架橋結合基を持たず親水性化合物と疎水性化合物との共重合物からなるアルカリ可溶性高分子化合物を添加することにより印刷インキの着肉性を改良させるものである。樹脂の中でも親水性部と疎水性部を持つ共重合物から選ばれる樹脂を含有することにより、この樹脂の疎水性部に印刷インキがなじみやすく着肉性が改良されると考えている。このアルカリ可溶性樹脂は単独で用いても良いし、複数の化合物を併用しても良い。【００３９】
さらに、アルカリ可溶性樹脂を可溶にするために添加するアルカリ剤が、２０℃における蒸気圧が、１３３Ｐａ以上、１３３０Ｐａ以下の有機塩基またはアンモニアとすることにより、版材上に記録され、乾燥、硬化を経て後に水に対して不溶性になることで耐刷性が向上し、さらに印刷インキの着肉性も向上するのである。【００４０】
また、本発明の製版方法においては、本発明に係る版形成用インクが、上記主鎖に複数の側鎖を有し、活性エネルギー線を照射することにより、側鎖間で架橋結合が可能で、かつ重合度が２００以上、４０００以下である活性エネルギー線硬化性高分子化合物と共に、平均粒子径が５ｎｍ以上、１５０ｎｍ以下の樹脂微粒子を、０．１質量％以上、７質量％以下含有することが好ましい態様の１つである。【００４１】
すなわち、本発明の版形成用インクは、更に平均粒子径が５ｎｍ以上、１５０ｎｍ以下である樹脂微粒子を、０．１質量％以上、７質量％以下含有することにより、印刷インキの着肉性をより改良させるものである。樹脂微粒子の平均粒子径は、インクジェットによる製版方法では重要であり、すなわち５ｎｍ以上であれば、インキの着肉性に対する改良効果を発現させることができ、１５０ｎｍ以下の平均粒子径であれば、インクジェットヘッドからの出射性安定を確保でき、高い着弾制度を要求される刷版の製造における優れた細線再現性や小さい文字の再現性などが得られる。また、樹脂微粒子の添加量は、着肉性そのものに影響する因子であり、０．１質量％以上であれば着肉性に対する効果を発現でき、７質量％以下であれば十分な着肉性を得ると共に、間欠出射時におけるノズル目詰まりを抑制でき、出射安定性を得ることができた。【００４２】
以下、本発明の詳細について説明する。【００４３】
はじめに、本発明の製版方法に係る版形成用インク（以下、単にインクともいう）について説明する
〔活性エネルギー線硬化性高分子化合物〕
本発明に係る主鎖に複数の側鎖を有し、活性エネルギー線を照射することにより側鎖間で架橋結合可能な活性エネルギー線硬化性高分子化合物とは、ポリ酢酸ビニルのケン化物、ポリビニルアセタール、ポリエチレンオキサイド、ポリアルキレンオキサイド、ポリビニルピロリドン、ポリアクリルアミド、ポリアクリル酸、ヒドロキシエチルセルロース、メチルセルロース、ヒドロキシプロピルセルロース、または前記樹脂の誘導体、ならびにこれらの共重合体からなる群より選ばれる少なくとも一種の樹脂に対して、側鎖に光二量化型、光分解型、光重合型、光変性型、光解重合型等の変性基を導入したものである。光重合型の架橋性基が感度、生成される画像の性能の観点から望ましい。【００４４】
また、本発明においては、活性エネルギー線硬化性高分子化合物の重合度が２００以上、４０００以下であることを特徴の１つとし、更には２００以上、２０００以下がハンドリングの観点からより好ましい。【００４５】
主鎖においては、側鎖の導入に対する簡便性や、取り扱いの観点からポリ酢酸ビニルのケン化物が好ましく、主鎖に対する側鎖の変性率は０．３モル％以上、６モル％以下が好ましいが、０．８モル％以上、６モル％以下が反応性の観点からより好ましい。主鎖に対する側鎖の変性率が０．３モル％以上であれば、十分な架橋性を得ることができ本発明の効果を発揮させることができ、６モル％以下であれば、架橋密度が過度に増大することがなく、硬くてもろい膜の発生と膜強度の低下を防止することができる。【００４６】
光二量化型の変性基としては、ジアゾ基、シンナモイル基、スチルバゾニウム基、スチルキノリウム基等を導入したものが好ましく、例えば、特開昭６０−１２９７４２号公報等の公報に記載された感光性樹脂（組成物）が挙げられる。【００４７】
特開昭６０−１２９７４２号公報記載の感光性樹脂は、ポリビニルアルコール構造体中にスチルバゾニウム基を導入した下記一般式（１）で表される化合物である。【００４８】
【化１】
2008007550.tif 000002
【００４９】
上記一般式（１）において、Ｒ1は炭素数１〜４のアルキル基を表し、Ａ-はカウンターアニオンを表す。【００５０】
特開昭５６−６７３０９号公報記載の感光性樹脂は、ポリビニルアルコール構造体中に、下記一般式（２）で表される２−アジド−５−ニトロフェニルカルボニルオキシエチレン構造、または、下記一般式（３）で表され、４−アジド−３−ニトロフェニルカルボニルオキシエチレン構造を有する樹脂組成物である。【００５１】
【化２】
2008007550.tif 000003
【００５２】
また、下記一般式（４）で表される変性基も好ましく用いられる。【００５３】
【化３】
2008007550.tif 000004
【００５４】
上記一般式（４）において、Ｒはアルキレン基または芳香族環を表す。好ましくはベンゼン環である。【００５５】
光重合型の変性基としては、例えば、特開２０００−１８１０６２号、特開２００４−１８９８４１号に示される下記一般式（５）で表される樹脂が反応性との観点から好ましい。【００５６】
【化４】
2008007550.tif 000005
【００５７】
上記一般式（５）において、Ｒ2はメチル基または水素原子を表し、ｎは１または２を表し、Ｘは−（ＣＨ2）m−ＣＯＯ−または−Ｏ−を表し、Ｙは芳香族環または単結合手を表し、ｍは０〜６までの整数を表す。【００５８】
また、特開２００４−１６１９４２号公報に記載されている光重合型の下記一般式（６）で表される変性基を、従来公知の水溶性樹脂に用いることも好ましい。【００５９】
【化５】
2008007550.tif 000006
【００６０】
上記一般式（６）において、Ｒ3はメチル基または水素原子を表し、Ｒ4は炭素数２〜１０の直鎖状または分岐状のアルキレン基を表す。【００６１】
このような活性エネルギー線架橋型の樹脂は、インク全質量に対して０．８質量％以上、５．０質量％以下含有することを一つの特徴とする。０．８質量％以上存在することで、架橋効率が向上し、架橋後のインク粘度の急激な上昇によりビーディングやカラーブリードがより好ましくなる。５．０質量％以下であれば、インク物性やインクヘッド内状態に悪影響しにくくなり、出射性やインク保存性の観点で好ましい。【００６２】
本発明に係る活性エネルギー線架橋型の高分子化合物においては、元々ある程度の重合度をもった主鎖に対して側鎖間で架橋結合を介して架橋をするため、一般的な連鎖反応を介して重合する活性エネルギー線硬化型の樹脂に対して光子一つ当たりの分子量増加効果が著しく大きい。一方、従来公知の活性エネルギー線硬化型の樹脂においては架橋点の数は制御不可能であるため硬化後の膜の物性をコントロールすることができず、硬くてもろい膜となりやすい。【００６３】
本発明に用いられる樹脂においては、架橋点の数は主鎖の長さと、側鎖の導入量で完全に制御でき、目的に応じたインク膜の物性制御が可能である。【００６４】
更に、従来公知の活性エネルギー線硬化型インクが色剤以外のほぼ全量が硬化性分であり、そのため硬化後のドットが盛り上がることにより、版の厚みが厚くなり、ドットゲインを発生するのに対して、本発明に用いられる樹脂を用いたインクによる製版方法においては、樹脂の添加量が少量ですみ、乾燥成分が多いため硬化後にドットが不必要に盛り上がることなく、刷り上がりが良好な刷版が形成できる。【００６５】
〔光重合開始剤、増感剤〕
本発明においては、光重合開始剤や増感剤を添加するのも好ましい。これらの化合物は溶媒に溶解、または分散した状態か、もしくは感光性樹脂に対して化学的に結合されていてもよい。【００６６】
適用される光重合開始剤、光増感剤について特に制限はなく、従来公知の物を用いることができる。【００６７】
適用される光重合開始剤、光増感剤について特に制限はないが、水溶性の物が混合性、反応効率の観点から好ましい。特に４−（２−ヒドロキシエトキシ）フェニル−（２−ヒドロキシ−２−プロピル）ケトン（ＨＭＰＫ）、チオキサントンアンモニウム塩（ＱＴＸ）、ベンゾフェノンアンモニウム塩（ＡＢＱ）が水系溶媒への混合性という観点で好ましい。【００６８】
更に、樹脂との相溶性の観点から下記一般式（７）で表される４−（２−ヒドロキシエトキシ）フェニル−（２−ヒドロキシ−２−プロピル）ケトン（ｎ＝１、ＨＭＰＫ）や、そのエチレンオキシド付加物（ｎ＝２〜５）がより好ましい。【００６９】
【化６】
2008007550.tif 000007
【００７０】
式中、ｎは１〜５の整数を表す。【００７１】
また、他には一例としベンゾフェノン、ヒドロキシベンゾフェノン、ビス−Ｎ，Ｎ−ジメチルアミノベンゾフェノン、ビス−Ｎ，Ｎ−ジエチルアミノベンゾフェノン、４−メトキシ−４′−ジメチルアミノベンゾフェノン等のベンゾフェノン類。チオキサトン、２、４−ジエチルチオキサントン、イソプロピルチオキサントン、クロロチオキサントン、イソプロポキシクロロチオキサントン等のチオキサントン類。エチルアントラキノン、ベンズアントラキノン、アミノアントラキノン、クロロアントラキノン等のアントラキノン類。アセトフェノン類。ベンゾインメチルエーテル等のベンゾインエーテル類。２，４，６−トリハロメチルトリアジン類、１−ヒドロキシシクロヘキシルフェニルケトン、２−（ｏ−クロロフェニル）−４，５−ジフェニルイミダゾール２量体、２−（ｏ−クロロフェニル）−４，５−ジ（ｍ−メトキシフェニル）イミダゾール２量体、２−（ｏ−フルオロフェニル）−４，５−フェニルイミダゾール２量体、２−（ｏ−メトキシフェニル）−４，５−フェニルイミダゾール２量体、２−（ｐ−メトキシフェニル）−４，５−ジフェニルイミダゾール２量体、２，−ジ（ｐ−メトキシフェニル）−５−フェニルイミダゾール２量体、２−（２，４−ジメトキシフェニル）−４，５−ジフェニルイミダゾール２量体の２，４，５−トリアリールイミダゾール２量体、ベンジルジメチルケタール、２−ベンジル−２−ジメチルアミノ−１−（４−モルホリノフェニル）ブタン−１−オン、２−メチル−１−［４−（メチルチオ）フェニル］−２−モルホリノ−１−プロパノン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、フェナントレンキノン、９，１０−フェナンスレンキノン、メチルベンゾイン、エチルベンゾイン等ベンゾイン類、９−フェニルアクリジン、１，７−ビス（９，９′−アクリジニル）ヘプタン等のアクリジン誘導体、ビスアシルフォスフィンオキサイド、及びこれらの混合物等が好ましく用いられ、上記は単独で使用しても混合して使用してもかまわない。【００７２】
これらの光重合開始剤に加え、促進剤等を添加することもできる。これらの例として、ｐ−ジメチルアミノ安息香酸エチル、ｐ−ジメチルアミノ安息香酸イソアミル、エタノールアミン、ジエタノールアミン、トリエタノールアミン等が挙げられる。これらの光重合開始剤は主鎖に対して、側鎖にグラフト化されていても好ましい。【００７３】
〔アルカリ可溶性高分子化合物〕
本発明の製版方法においては、前記版形成用インクが、主鎖に複数の側鎖を有し、活性エネルギー線を照射することにより、側鎖間で架橋結合が可能で、かつ重合度が２００以上、４０００以下である活性エネルギー線硬化性高分子化合物と共に、架橋結合基を持たず親水性化合物と疎水性化合物との共重合物からなるアルカリ可溶性高分子化合物を０．１質量％以上、１０質量％以下含有することが好ましい。【００７４】
本発明に係るアルカリ可溶性高分子化合物としては、親水性化合物と疎水性化合物との共重合体であるアルカリ可溶性共重合樹脂を使用する。アルカリ可溶性共重合樹脂のモノマー化合物である親水性化合物としては、例えば、アクリル基、メタクリル基、ビニル基、エーテル基、マレイン酸基、無水マレイン酸基などを含む化合物に、スルホン基、カルボキシル基、水酸基、アミド基、アミノ基、エーテル基、ピロリドン基などの親水基が置換した化合物が用いられる。疎水性化合物としては、例えば、スチレン、アクリル酸エステル、イソブチレンなどが用いられる。アルカリ可溶性共重合樹脂の具体例としては、例えば、スチレン−アクリル酸樹脂、スチレン−アクリル酸−アクリル酸エステル樹脂、スチレン−マレイン酸樹脂、スチレン−マレイン酸ハーフエステル樹脂、イソブチレン−無水マレイン酸樹脂、ロジン変性マレイン酸樹脂、そのほか、水溶性アルキド、水溶性ポリエステル、水溶性ポリアミドなどが挙げられる。【００７５】
本発明で使用されるアルカリ可溶性高分子化合物の重量平均分子量は、３０００以上、２００００以下であることが好ましい。インクに添加するアルカリ可溶性ポリマーの分子量が２００００以下であれば、インクジェットヘッドにおける目詰まりの発生を抑制でき、また、射出時のサテライト発生防止や吐出液滴量のばらつき防止等の射出安定性を維持することができる。本発明でいう重量平均分子量は、例えば、ＧＰＣ（ゲル・パーミテーション・クロマトグラフィー）法を用いて測定することができる。【００７６】
本発明におけるアルカリ可溶性高分子化合物の添加量は、インクの全質量に対して０．１質量％以上、１０質量％以下であることが好ましく、１質量％以上、５％質量％以下であることが特に好ましい。添加量が０．１質量％以上であれば着肉性に対し十分な効果を発揮することができ、また１０質量％以下であれば、とヘッドメニスカスのキャッピング現象および液滴量のばらつき等射出不安定性要因の発生を抑制することができる。【００７７】
〔アルカリ剤〕
前記アルカリ可溶性高分子化合物を可溶化させるために用いるアルカリ剤としては、例えば、水酸化ナトリウム、炭酸ナトリウム、炭酸アンモニウム、アンモニア、酢酸ナトリウム、酢酸アンモニウム、モルホリンやモノエタノールアミン、ジエタノールアミン、トリエタノールアミン、エチルモノエタノールアミン、ノルマルブチルモノエタノールアミン、ジメチルエタノールアミン、ジエチルエタノールアミン、エチルジエタノールアミン、ノルマルブチルジエタノールアミン、ジノルマルブチルエタノールアミン、モノイソプロパノールアミン、ジイソプロパノールアミン、トリイソプロパノールアミン等のアルカノールアミンを用いることができる。中でも、２０℃における蒸気圧が１３３Ｐａ以上、１３３０Ｐａ以下である有機塩基およびアンモニアが好ましい。【００７８】
アルカリ剤の添加量は、本発明に係るアルカリ可溶性高分子化合物の中和当量以上であることが好ましく、モル数で中和当量の１倍から３倍添加することがより好ましい。ここで、樹脂１ｇの中和に必要な塩基性化合物のモル数は樹脂の酸価から以下の式によって求められる。必要なアルカリ剤量（モル／ｇ樹脂）＝（樹脂の酸価）／５６０００
〔樹脂微粒子〕
本発明の製版方法においては、前記版形成用インクが、主鎖に複数の側鎖を有し、活性エネルギー線を照射することにより、側鎖間で架橋結合が可能で、かつ重合度が２００以上、４０００以下である活性エネルギー線硬化性高分子化合物と共に、平均粒子径が５ｎｍ以上、１５０ｎｍ以下の樹脂微粒子を、０．１質量％以上、７質量％以下含有することが好ましい態様の１つである。【００７９】
本発明に係る樹脂微粒子としては、特に限定はないが、好ましくは、ポリウレタン、ポリスチレン−アクリル、ポリスチレン−ブタジエン、ポリスチレン−マレイン酸、ポリエステル、ポリエーテル、ポリカーボネート、ポリアミド、ポリアクリロニトリル、ポリスチレン、ポリブタジエン、ポリアクリル酸、ポリメタアクリル酸、ポリ塩化ビニル、ポリ塩化ビニリデン、ポリ酢酸ビニル、アクリル変性シリコーン樹脂、アクリル変性フッ素樹脂などからなる樹脂微粒子、またはこれらの共重合体及びこれらの塩からなる樹脂微粒子が挙げられ、好ましくは、ポリウレタン、ポリスチレン−アクリル、ポリスチレン−ブタジエン、ポリスチレン−マレイン酸の中の少なくとも一つから選ばれる共重合体が挙げられる。【００８０】
本発明に係るインクにおいて、樹脂微粒子の平均粒径は５ｎｍ以上、１５０ｎｍ以下であることが好ましい。樹脂微粒子の平均粒径が５ｎｍ以上であれば、インキの着肉性に対する改良効果を得ることができ、１５０ｎｍ以下の粒子径であれば、インクジェットヘッドからの出射安定性を維持でき、高い着弾制度を要求される刷版の製造における細線再現性や小さい文字の再現性等の向上を達成することができる。本発明に係る樹脂微粒子の平均粒径は、光散乱法、電気泳動法、レーザードップラー法等を用いた市販の粒径測定機器により求めることができる。【００８１】
また、本発明に係るインクにおいて、本発明に係る樹脂微粒子の含有量としては、インク全質量に対して０．１質量％以上、７質量％以下であるが好ましいが、０．１質量％以上、５質量％以下であることがさらに好ましい。本発明に係る樹脂微粒子の含有量が０．１質量％以上であれば、着肉性に優れた効果を発揮することができ、７質量％以下であれば、十分な着肉性を得られるとともに、間欠出射時に樹脂微粒子に起因するノズル目詰まりの発生を防止することができる。更には、一般的には、樹脂微粒子の添加によりインクの粘度が上昇し、このインク粘度の上昇に伴い、高い駆動周波数での射出が不可能になり、生産性の低下を招く原因になる。従って、インク粘度も考慮すると添加量は５質量％以下とすることが好ましい。【００８２】
本発明に係る樹脂微粒子は、乳化剤を用いて強制的に乳化した強制乳化型、樹脂に親水性基または親水性セグメントを付与し分散させた自己乳化型のいずれであってもよい。乳化剤としては界面活性剤が多く用いられるが、スルホン酸基、カルボン酸基等の親水性基を有するポリマー（例えば、親水性基がグラフト結合しているポリマー、親水性部分を持つ単量体と疎水性部分を持つ単量体とから得られるポリマー）を用いることも好ましい。【００８３】
近年、ラテックスのポリマー粒子として、粒子全体が均一であるポリマー粒子を分散したラテックス以外に、粒子の中心部と外縁部で組成を異にしたコア・シェルタイプのポリマー粒子を分散したラテックスも存在するが、このタイプのラテックスも好ましく用いることができる。【００８４】
本発明に係る樹脂微粒子としては、保存性の観点からノニオン性またはアニオン性であることが好ましい。【００８５】
本発明に係る樹脂微粒子は、ガラス転移点（Ｔｇ）が−２０℃以上、７０℃以下であることが好ましい。ガラス転移点が−２０℃以上の樹脂であれば、版として使用する際の耐傷性、耐擦性を維持することができ、また、ガラス転移点が７０℃以下であれば、樹脂微粒子の形状を残すことなく平滑化でき、樹脂が充分の硬度範囲とすることができることからインキの着肉性が良好になる。ガラス転移点（Ｔｇ）は、温度を変化させる過程において熱膨張係数及び比熱などが不連続的に変化することを利用して、公知の方法で測定することができる。【００８６】
〔着色剤〕
本発明の製版方法に用いられる版形成用インクは、着色剤を含有しないクリアインクでも構わないが、刷版に描いた図柄を簡単に識別する目的から着色剤を含有する着色インクであることが好ましい。【００８７】
着色剤の含有量は、画像形成用に用いられるインクジェットインクよりも少量で良く、インク全量に対して０．１質量％以上、３質量％以下が好ましい。また、着色材の種類としては、染料、顔料のいずれでも良い。【００８８】
（染料）
本発明で用いることのできる染料としては、特に制限はなく、酸性染料、直接染料、反応性染料等の水溶性染料、分散染料等が挙げられる。【００８９】
以下、本発明に係るインクに適用可能な染料の具体例を列挙するが、本発明では、これら例示する染料にのみ限定されるものではない。【００９０】
〈水溶性染料〉
本発明で用いることのできる水溶性染料としては、例えば、アゾ染料、メチン染料、アゾメチン染料、キサンテン染料、キノン染料、フタロシアニン染料、トリフェニルメタン染料、ジフェニルメタン染料等を挙げることができる。【００９１】
更に、染料として、下記一般式（８）で表される化合物または一般式（９）で表される化合物を用いることもできる。【００９２】
【化７】
2008007550.tif 000008
【００９３】
上記一般式（８）において、Ｒ1は水素原子または置換可能な置換基を表し、水素原子またはフェニルカルボニル基が好ましい。Ｒ2は異なってもよく水素原子または置換可能な置換基を表し、水素原子が好ましい。Ｒ3は水素原子または置換可能な置換基を表し、水素原子またはアルキル基が好ましい。Ｒ4は水素原子または置換可能な置換基を表し水素原子、アリールオキシ基が好ましい。Ｒ5は異なってもよく水素原子または置換可能な置換基を表し、スルホン酸基が好ましい。ｎは１〜４の整数を表し、ｍは１〜５の整数を表す。【００９４】
上記一般式（９）において、Ｘはフェニル基またはナフチル基を表し、置換可能な置換基で置換されていてもよく、スルホン酸基またはカルボキシル基で置換されていることが好ましい。Ｙは水素イオン、ナトリウムイオン、カリウムイオン、リチウムイオン、アンモニウムイオンまたはアルキルアンモニウムイオンを表す。Ｒ6は異なってもよく水素原子またはナフタレン環に置換可能な置換基を表す。ｑは１または２を表す。ｐは１〜４の整数を表す。ただし、ｑ＋ｐ＝５である。Ｚは置換可能な置換基を表し、カルボニル基、スルホニル基または下記一般式（１０）で表される基を表し、特に、下記一般式（１０）で表される基が好ましい。【００９５】
【化８】
2008007550.tif 000009
【００９６】
上記一般式（１０）において、Ｗ1、Ｗ2はそれぞれ異なっていてもよいハロゲン原子、アミノ基、水酸基、アルキルアミノ基またはアリールアミノ基を表し、ハロゲン原子、水酸基またはアルキルアミノ基が好ましい。【００９７】
〈分散染料〉
また、分散染料としては、アゾ系分散染料、キノン系分散染料、アントラキノン系分散染料、キノフタロン系分散染料等種々の分散染料を用いることができる。【００９８】
（顔料）
本発明において使用できる顔料としては、従来公知のものを特に制限なく使用でき、水分散性顔料、溶剤分散性顔料等何れも使用可能であり、例えば、不溶性顔料、レーキ顔料等の有機顔料及び、カーボンブラック等の無機顔料を好ましく用いることができる。この顔料は、インク中で分散された状態で存在させ、この分散の方式としては、自己分散、界面活性剤を用いた分散、ポリマー分散、マイクロカプセル分散の何れでも良い。【００９９】
不溶性顔料としては、特に限定するものではないが、例えば、アゾ、アゾメチン、メチン、ジフェニルメタン、トリフェニルメタン、キナクリドン、アントラキノン、ペリレン、インジゴ、キノフタロン、イソインドリノン、イソインドリン、アジン、オキサジン、チアジン、ジオキサジン、チアゾール、フタロシアニン、ジケトピロロピロール等が好ましい。【０１００】
好ましく用いることのできる具体的顔料としては、以下の顔料が挙げられる。【０１０１】
マゼンタまたはレッド用の顔料としては、例えば、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２０２、Ｃ．Ｉ．ピグメントレッド２２２、Ｃ．Ｉ．ピグメントバイオレット１９等が挙げられる。【０１０２】
オレンジまたはイエロー用の顔料としては、例えば、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１５：３、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー１２８、Ｃ．Ｉ．ピグメントイエロー９４、Ｃ．Ｉ．ピグメントイエロー１３８等が挙げられる。【０１０３】
グリーンまたはシアン用の顔料としては、例えば、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等が挙げられる。【０１０４】
また、ブラック用の顔料としては、例えば、Ｃ．Ｉ．ピグメントブラック１、Ｃ．Ｉ．ピグメントブラック６、Ｃ．Ｉ．ピグメントブラック７等が挙げられる。【０１０５】
本発明に係るインクが含有する顔料の分散状態の平均粒子径は、５０ｎｍ以上、２００ｎｍ未満であることが好ましい。【０１０６】
顔料分散体の粒子径測定は、動的光散乱法、電気泳動法等を用いた市販の粒径測定機器により求めることが出来るが、動的光散乱法による測定が簡便でこの粒子径領域の精度が良く多用される。【０１０７】
本発明に係るインクに用いられる顔料は、分散剤及びその他所望する諸目的に応じて必要な添加物と共に分散機により分散して用いることが好ましい。分散機としては従来公知のボールミル、サンドミル、ラインミル、高圧ホモジナイザー等が使用できる。中でもサンドミルによる分散により製造されるインクの粒度分布がシャープであり好ましい。また、サンドミル分散に使用するビーズの材質はビーズ破片やイオン成分のコンタミネーションの点から、ジルコニアまたはジルコンが好ましい。更に、このビーズ径としては０．３ｍｍ〜３ｍｍが好ましい。【０１０８】
本発明に係るインクが含有する顔料の分散には、上記分散剤として界面活性剤または高分子分散剤を単独または併用して使用することができる。【０１０９】
〔水溶性溶剤〕
本発明に係るインクを構成する溶媒としては、少なくとも水を含有し、更に水溶性有機溶剤を含有しても良い。【０１１０】
本発明に係るインクに適用可能な水溶性溶剤の例としては、アルコール類（例えば、メタノール、エタノール、プロパノール、イソプロパノール、ブタノール、イソブタノール、セカンダリーブタノール、ターシャリーブタノール）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール）、多価アルコールエーテル類（例えば、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、エチレングリコールモノフェニルエーテル、プロピレングリコールモノフェニルエーテル）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、シクロヘキシルピロリドン、２−オキサゾリドン、１，３−ジメチル−２−イミダゾリジノン等）、スルホキシド類（例えば、ジメチルスルホキシド）等が挙げられる。【０１１１】
本発明に係るインクが含有する溶媒（水単独あるいは水と水溶性有機溶剤の混合物）の総量としては、インク全量に対して５０質量％以上、９８質量％以下が好ましく、８０質量％以上、９８質量％以下が更に好ましい。更には、水がインク全量に対して５０質量％以上、８０％以下含有することが好ましい。【０１１２】
〔界面活性剤〕
本発明に係るインクは、界面活性剤を含有しても良い。【０１１３】
本発明に係るインクに好ましく適用される界面活性剤としては、アルキル硫酸塩、アルキルエステル硫酸塩、ジアルキルスルホコハク酸塩類、アルキルナフタレンスルホン酸塩類、アルキルリン酸塩、ポリオキシアルキレンアルキルエーテルリン酸塩、脂肪酸塩類等のアニオン性界面活性剤、ポリオキシエチレンアルキルエーテル類、ポリオキシアルキレンアルキルフェニルエーテル類、アセチレングリコール類、ポリオキシエチレン−ポリオキシプロピレンブロックコポリマー類等のノニオン性界面活性剤、グリセリンエステル、ソルビタンエステル、ポリオキシエチレン脂肪酸アミド、アミンオキシド等の活性剤、アルキルアミン塩類、第四級アンモニウム塩類等のカチオン性界面活性剤が挙げられる。【０１１４】
これらの界面活性剤は、顔料の分散剤としても用いることができ、特にアニオン性及びノニオン性界面活性剤を好ましく用いることができる。【０１１５】
〔各種添加剤〕
本発明においては、その他に従来公知の添加剤を含有することができる。例えば、蛍光増白剤、消泡剤、潤滑剤、防腐剤、増粘剤、帯電防止剤、マット剤、水溶性多価金属塩、酸塩基、緩衝液等ｐＨ調整剤、酸化防止剤、表面張力調整剤、非抵抗調整剤、防錆剤、無機顔料等である。【０１１６】
〔インク物性値〕
本発明に係るインクは、高精細な刷版をインクジェット方法により安定に製造するために、好ましいインクの物性値の範囲が存在する。【０１１７】
インクの粘度は１ｍＰａ・ｓ以上、１５ｍＰａ・ｓ以下が好ましく、特に２ｍＰａ・ｓ以上、８ｍＰａ・ｓ以下が好ましい。粘度が１ｍＰａ・ｓ以上であれが安定な射出ができ、１５ｍＰａ・ｓ以下の粘度であれば、サテライトの発生を防止でき、早い繰り返し周期でインクを射出することが可能になり生産速度が向上する。【０１１８】
インクの表面張力は、２５ｍＮ／ｍ以上、５０ｍＮ／ｍ以下が好ましく、３０ｍＮ／ｍ以上、４５ｍＮ／ｍ以下が特に好ましい。２５ｍＮ／ｍ以上であれば、印刷版材上に着弾したドットの濡れ広がりを制御でき、良好な解像度とすることができる。また、５０ｍＮ／ｍ以下であれば、インクジェット記録ヘッド内での気泡の抜けが十分となり、良好な射出安定性を維持することができる。【０１１９】
〔インクの製造方法〕
本発明に係るインクは従来公知の方法により製造することができるが、製造工程の中で濾過を行うことが好ましい。濾過の方法としては例えば金属製のメッシュフィルターにより行うが、これと組み合わせてポリプロピレン等の樹脂製の体積濾過フィルターによる濾過を行うことも好ましい。【０１２０】
更に、本発明に係るインクは脱気処理を行うことが好ましい。脱気の方法としては例えば、真空槽中で攪拌することにより脱気を行う方法、インクを加熱した後に密封し脱気を行う方法、中空糸を用いた脱気モジュールを用いる方法などがあるが、脱気モジュールを用いる方法が特に好ましい。【０１２１】
〔印刷版材〕
本発明の製版方法に用いられる印刷版材は、表面が親水性であることが好ましい。印刷版材に用いられる支持体としては、従来公知の、平版印刷版に使用される版材を限定無く用いることができる。例えば、紙、プラスチック（例えば、ポリエチレン、ポリプロピレン等）がラミネートされた紙、金属版（例えば、アルミニウム等）、プラスチックフィルム（例えば、三酢酸セルロース、酪酸セルロース、硝酸セルロース、ポリエチレンテレフタレート、ポリエチレンナフタレート等）である。【０１２２】
特に好ましい支持体としては、紙、ポリエステルフィルム、ポリエチレンテレフタレートまたはアルミニウム板が挙げられる。【０１２３】
これらの支持体の上に親水性を付与するために、プラズマ処理やコロナ放電のような物理的処理、親水性樹脂等のコーティングや界面活性剤溶液への浸漬といった化学的処理を単独または併用して施すことが好ましい。更に、湿し水がのりやすいように表面が粗面化されていることが好ましい。粗面化の方法としては有機、無機微粒子をコーティングなどにより表面に付着させ、このネットワーク構造によりミクロな凹凸を付与する方法などがある。その他好ましい例として、任意の支持体上に表面層として耐水性の親水性層を設けたものも挙げることができる。このような表面層としては、例えば、米国特許第３，０５５，２９５号や、特開昭５６−１３１６８号記載の無機顔料と結着剤とからなる層、特開平９−８０７４４号記載の親水性膨潤層、特表平８−５０７７２７号記載の酸化チタン、ポリビニルアルコール、珪酸類からなるゾルゲル膜等を挙げることができる。【０１２４】
また、印刷版材として広く用いられているアルミニウム板を支持体として用いる場合には、粗面化処理、珪酸ソーダ、フッ化ジルコニウム酸カリウム、リン酸塩などの水溶液への浸漬処理、あるいは陽極酸化処理などの表面処理がなされていることが好ましい。【０１２５】
アルミニウム板の表面の粗面化は種々の方法により行うことができる。例えば、機械的に粗面化する方法、電気化学的に表面を溶解粗面化する方法および化学的に表面を選択溶解させる方法により行われる。機械的方法としては、ボール研磨法、ブラシ研磨法、ブラスト研磨法、バフ、磨法等の公知の方法を用いることができる。また、電気化学的な粗面化法としては塩酸、硝酸等の電解液中で交流または直流により行う方法がある。また、アルミニウム板を粗面化するに先立ち、所望により、表面の圧延油を除去するために、例えば、界面活性剤、有機溶剤またはアルカリ性水溶液等による脱脂処理が行われる。【０１２６】
更に、これらの処理を行った後に、水溶性の樹脂、例えばポリビニルホスホン酸、スルホン酸基を側鎖に有する重合体および共重合体、ポリアクリル酸、水溶性金属塩（例えば硼酸亜鉛）もしくは、黄色染料、アミン塩等を下塗りしたものも好適である。【０１２７】
〔インクジェット記録方法〕
本発明の製版方法においては、版形成用インクを装填したインクジェットプリンタにより、画像情報に基づきインクジェット記録ヘッドからインクを液滴として射出させ、印刷版材に付着させ、活性エネルギー線により硬化、インク溶媒の蒸発乾燥を経て印刷用刷版を形成する。【０１２８】
本発明の製版方法で使用するインクジェット記録ヘッドは、オンデマンド方式でもコンティニュアス方式でも構わない。また吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（登録商標）型等）等などいずれの吐出方式を用いても構わない。【０１２９】
ヘッドから射出されるインク液滴量は、０．５ピコリットル以上、７ピコリットル以下が好ましく、０．８ピコリットル以上、４ピコリットル以下が特に好ましい。インク液滴量が０．５ピコリットル以上であれば、ヘッドから射出された液滴が空気抵抗による影響を受けることなく、安定した飛翔性を得ることができ、着弾位置の精度が向上する。また、７ピコリットル以下のインク液適量であれば、１つのドットサイズが大きくなりすぎることを防止でき、刷版としての高い解像度を実現することができる。【０１３０】
また、射出を工夫して複数の液適量を１つのヘッドから射出したり、複数の液滴を連続的に射出させ飛翔中に合一させた後に着弾させることもできる。【０１３１】
本発明に適用可能なインクジェットプリンタの形態は如何なる方式でも構わないが、高画質の刷版製造にあたってはフラットベット方式、ドラム方式とすることが好ましい。また、印刷機の中に本発明のプリンタを組み込み印刷機上で製版する方法も好ましい。【０１３２】
〔活性エネルギー線、照射方法〕
本発明でいう活性エネルギー線とは、例えば電子線、紫外線、α線、β線、γ線、エックス線等が上げられるが、人体への危険性や、取り扱いが容易で、工業的にもその利用が普及している電子線や紫外線が好ましい。【０１３３】
電子線を用いる場合には、照射する電子線の量は０．１〜３０Ｍｒａｄの範囲が望ましい。０．１Ｍｒａｄ以上であれば十分な照射効果が得られ、３０Ｍｒａｄ以下であれば、支持体等への悪影響を排除することができるため、好ましい。【０１３４】
紫外線を用いる場合は、光源として、例えば、０．１ｋＰａから１ＭＰａまでの動作圧力を有する低圧、中圧、高圧水銀ランプ、メタルハライドランプや紫外域の発光波長を持つキセノンランプ、冷陰極管、熱陰極管、ＬＥＤ等従来公知の物が用いられる。【０１３５】
〔インク着弾後の光照射条件〕
活性エネルギー線の照射条件として、インク着弾後０．００１〜１．０秒の間に活性エネルギー線が照射されることが好ましく、より好ましくは０．００１〜０．５秒である。高精細な像を形成するためには、照射タイミングができるだけ早いことが特に重要となる。【０１３６】
〔ランプの設置〕
活性エネルギー線の照射方法として、その基本的な方法が特開昭６０−１３２７６７号に開示されている。これによると、ヘッドユニットの両側に光源を設け、シャトル方式でヘッドと光源を走査する。照射は、インク着弾後、一定時間を置いて行われることになる。更に、駆動を伴わない別光源によって硬化を完了させる。米国特許第６，１４５，９７９号では、照射方法として、光ファイバーを用いた方法や、コリメートされた光源をヘッドユニット側面に設けた鏡面に当て、記録部へＵＶ光を照射する方法が開示されている。本発明の画像形成方法においては、これらの何れの照射方法も用いることができる。【０１３７】
また、活性エネルギー線の照射を２段階に分け、まずインク着弾後０．００１〜２．０秒の間に前述の方法で活性エネルギー線を照射し、更に活性エネルギー線を照射する方法も好ましい態様の１つである。
【実施例】
【０１３８】
実施例１
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。【０１３９】
《活性エネルギー線硬化性高分子化合物の合成》
グリシジルメタクリレート５６ｇ、ｐ−ヒドロキシベンズアルデヒド４８ｇ、ピリジン２ｇ、及びＮ−ニトロソ−フェニルヒドロキシアミンアンモニウム塩１ｇを反応容器に入れ、８０℃の湯浴中で８時間攪拌した。【０１４０】
次に、重合度３００、ケン化率８８％のポリ酢酸ビニルケン化物４５ｇをイオン交換水２２５ｇに分散した後、この溶液にリン酸４．５ｇと上記反応で得られたｐ−（３−メタクリロキシ−２−ヒドロキシプロピルオキシ）ベンズアルデヒドをポリビニルアルコールに対して変性率が３モル％になる様に加え、９０℃で６時間攪拌した。得られた溶液を室温まで冷却した後、塩基性イオン交換樹脂３０ｇを加え１時間攪拌した。その後、イオン交換樹脂を濾過し、ここに光重合開始剤として、イルガキュア２９５９（チバスペシャリティケミカルズ社製）を１５％水溶液１００ｇに対して０．１ｇ５割合で混合し、その後イオン交換水にて希釈して１０％の高分子化合物１水溶液を得た。【０１４１】
次いで、上記高分子化合物１水溶液の調製において、必要に応じてポリ酢酸ビニルケン化物の重合度、ケン化度を変え、ｐ−（３−メタクリロキシ−２−ヒドロキシプロピルオキシ）ベンズアルデヒドの仕込み量を変えて変性率を調整して、表１に記載の高分子化合物２〜１２の１０％水溶液を調製した。【０１４２】
〔像形成用インクの調製〕
（インク１の調製）
１０％の高分子化合物１水溶液                                          ３０部
グリセリン                                                            １５部
ジエチレングリコールモノブチルエーテル                                  ２部
オルフィンＥ１０１０（日信化学社製）                                ０．２部
以上にイオン交換水を加え全量を１００部として攪拌混合した。【０１４３】
続いて、＃３５００メッシュの金属フィルターによる濾過、中空糸モジュールによる脱気を行いインク１を調製した。【０１４４】
（インク２の調製）
１０％の高分子化合物１水溶液                                          ３０部
シアン顔料分散液：Ｃａｂ−ｏ−ｊｅｔ２５０Ｃ                            ６部
グリセリン                                                            １５部
ジエチレングリコールモノブチルエーテル                                  ２部
オルフィンＥ１０１０（日信化学社製）                                ０．２部
以上にイオン交換水を加え全量を１００部とし、インク１と同様の方法で濾過及び脱気を行って、インク２を調製した。【０１４５】
（インク３〜１５の調製）
上記インク２の調製において、高分子化合物１水溶液に含まれる高分子化合物１とインク組成を、表１記載の各化合物に代えた以外は同様にして、インク３〜１５を調製した。【０１４６】
（インク１６）
重合性化合物Ａ                                                        １５部
光重合開始剤Ａ                                                          １部
シアン顔料分散液：Ｃａｂ−ｏ−ｊｅｔ２５０Ｃ                            ６部
グリセリン                                                            １５部
ジエチレングリコールモノブチルエーテル                                  ２部
トリエタノールアミン                                                    １部
オルフィンＥ１０１０（日信化学社製）                                ０．２部
以上にイオン交換水を加え全量を１００部とし、インク１と同様の方法で濾過及び脱気を行って、インク１６を調製した。【０１４７】
【化９】
2008007550.tif 000010
【０１４８】
（インク１７）
ペンタエリスリトールテトラアクリレート                                ３０部
ジイソプロピルチオキサントン                                            ２部
ジエチルアミノ安息香酸イソアミル                                        １部
シリコーンワニス                                                      ２０部
ニグロシンブラック                                                      １部
キシレン                                                              ８０部
以上を混合し、インク１と同様の方法でインク１７を調製した。【０１４９】
上記調製した各インクのうち、インク１〜１６に関する構成を表１に示す。なお、表１に略称で記載の各添加剤等の詳細は、以下の通りである。【０１５０】
＊１：インク中の高分子化合物の含有率（％）
Ｇｌｙ：グリセリン
ＰＧ：プロピレングリコール
ＤＥＧＢＥ：ジエチレングリコールモノブチルエーテル
ＣＡＢ：Ｃａｂ−ｏ−ｊｅｔ２５０Ｃ（シアン顔料）
Ｅ１０１０：オルフィンＥ１０１０（日信化学社製）【０１５１】
【表１】
2008007550.tif 000011
【０１５２】
《製版の作製》
（インクジェットプリンタ）
図１に記載のインクジェットプリンタを使用した。ノズル口径２０μｍ、ノズル数５１２ノズル、ノズル解像度３００ｄｐｉ（本発明でいうｄｐｉとは、２．５４ｃｍ当たりのドット数を表す）のピエゾ方式のインクジェットヘッドをキャリッジ１に８個搭載し、キャリッジ１の両脇にＵＶ照射光源２を付けたフラットベット型のインクジェットプリンタである。キャリッジ１は図１のＸ方向に移動し、Ｙ方向はフラットベット上の搬送ローラー３で版材４を移動させることにより移動を行う。【０１５３】
（刷版の作製）
図１のプリンタから版材とする砂目立てしたアルミ基材上に、各インクを液適量１ピコリットルで解像度２４００ｄｐｉ×２４００ｄｐｉで像形成を行った。画像は総合評価用に１０ｃｍ×１０ｃｍのベタ画像、細線画層、３ポイントから１０ポイントの明朝体文字画像、自然画（写真）の画像を組み合わせたものを作成して用いた。【０１５４】
インクの硬化は、キャリッジの両脇に設置したメタルハライドランプ（日本電池社製  ＭＡＬ  ４００ＮＬ  電源電力３ｋＷ・ｈｒ）から１２０Ｗ／ｃｍの条件で照射した。【０１５５】
各インクで粘度が異なるので、それぞれのインクで液適量１ピコリットルとなるようにプリンタのピエゾ素子に付加する電圧を調整した。【０１５６】
《刷版画像の評価》
（密着性の評価）
ＪＩＳ  Ｋ５４００に準拠して、印字面上に１ｍｍ間隔で碁盤目状に縦横に１１本の切れ目を入れた試料と表面に傷を付けない試料を準備し、各印字面上にセロハンテープを貼り付けて、９０度の角度で素早くはがした後の状態について目視観察し、下記の基準に従って密着性を評価した。【０１５７】
○：碁盤目テストにおいても印字画像の剥がれが全く認められない
△：碁盤目テストでは若干の剥がれが見られるが、印字面に傷を付けていない試料では剥がれが認められない
×：印字面に傷を付けていない試料においても剥がれが見られた
（耐刷性の評価）
作製した刷版を印刷機に掛けて、コート紙（ＯＫ金藤：王子製紙製）に印刷を行った。刷り上がった紙の細線部分の欠け、３ポイント文字の欠けや潰れをルーペで確認し、以下に示す基準に従って、耐刷性の評価を行った。【０１５８】
◎：１０，０００枚目の印刷物にも欠けや潰れは見られない
○：１０，０００枚目の印刷物にはわずかな欠けが見られたが、５，０００枚目の印刷物では欠けや潰れは見られない
△：５，０００枚目の印刷物で欠けや潰れが見られた
×：１，０００枚目の印刷物で欠けや潰れが見られた
（面内の印刷濃度安定性）
Ａ３サイズの刷版の四隅に３ｃｍ×３ｃｍの１５％の網点パッチを印刷するための刷版を作製し、印刷機に掛けてコート紙（ＯＫ金藤：王子製紙製）印刷した。刷り上がった紙の４カ所の濃度をＸ−ｒｉｔｅ５２８（Ｘ−ｒｉｔｅ社製）を用いて測定し、以下に示す基準に従って印刷濃度安定性の評価を行った。【０１５９】
○：４カ所の濃度ばらつきが３％未満である
△：４カ所の濃度ばらつきが３％以上１０％未満である。【０１６０】
×：４カ所の濃度ばらつきが１０％以上である。【０１６１】
（ドットゲインの評価）
Ａ３サイズの刷版の四隅に３ｃｍ×３ｃｍの１５％の網点パッチを印刷するための刷版を作製し、印刷機に掛けてコート紙（ＯＫ金藤：王子製紙製）印刷した。【０１６２】
刷り上がったパッチの網点％をＸ−ｒｉｔｅ５２８（Ｘ−ｒｉｔｅ社製）を用いて測定し、下記の基準に従ってドットゲインを評価した。【０１６３】
○：網点％が１５％±３％であった
△：網点％が１５％±５％であった
×：網点％が１５％±５％を超えていた
（インク粘度適性の評価）
２５℃でのインク粘度を、振動式粘度計としてＶＭ−１ＡＬ（ＣＢＣマテリアルズ社製）を用いて測定し、以下に示す基準に従ってインク粘度適性の評価を行った。【０１６４】
○：２ｍＰａ・ｓ以上、８ｍＰａ・ｓ未満
△：２ｍＰａ・ｓ未満または８ｍＰａ・ｓ以上、１５ｍＰａ・ｓ未満
×：１５ｍＰａ・ｓ以上
以上により得られた結果を、表２に示す。【０１６５】
【表２】
2008007550.tif 000012
【０１６６】
表２に記載の結果より明らかなように、本発明に係る高分子化合物をインク全質量に対して、０．８質量％以上、５．０質量％以下含有する版形成用インクを用いた本発明の製版方法は、比較例に対し、刷版の密着性、耐刷性、印刷濃度安定性、ドットゲインのいずれにも優れ、かつインクが適正な粘度特性を備えていることが分かる。【０１６７】
実施例２
《高分子化合物の合成》
〔高分子化合物Ａの調製〕
グリシジルメタクリレート５６ｇ、ｐ−ヒドロキシベンズアルデヒド４８ｇ、ピリジン２ｇ、及びＮ−ニトロソ−フェニルヒドロキシアミンアンモニウム塩１ｇを反応容器に入れ、８０℃の湯浴中で８時間攪拌した。【０１６８】
次に、重合度３００、ケン化率８８％のポリ酢酸ビニルケン化物４５ｇをイオン交換水２２５ｇに分散した後、この溶液にリン酸４．５ｇと上記反応で得られたｐ−（３−メタクリロキシ−２−ヒドロキシプロピルオキシ）ベンズアルデヒドをポリビニルアルコールに対して変性率が３モル％になる様に加え、９０℃で６時間攪拌した。得られた溶液を室温まで冷却した後、塩基性イオン交換樹脂３０ｇを加え１時間攪拌した。その後、イオン交換樹脂を濾過し、ここに光重合開始剤として、イルガキュア２９５９（チバスペシャリティケミカルズ社製）を１５％水溶液１００ｇに対して０．１ｇの割合で混合し、その後イオン交換水にて希釈して１０％の高分子化合物Ａ１水溶液を得た。【０１６９】
次いで、上記高分子化合物Ａ１水溶液の調製において、必要に応じてポリ酢酸ビニルケン化物の重合度、ケン化度を変え、ｐ−（３−メタクリロキシ−２−ヒドロキシプロピルオキシ）ベンズアルデヒドの仕込み量を変えて変性率を調整して、表４に記載の特性からなる高分子化合物Ａ２〜Ａ９の１０％水溶液を調製した。【０１７０】
〔高分子化合物Ｂ：アルカリ可溶性樹脂水溶液の調製〕
（高分子化合物Ｂ１水溶液の調製）
攪拌しているイオン交換水７０部に、表３に記載の樹脂１０部を添加、混合し、ｐＨメータでモニターしながら水酸化カリウムを中和点まで滴下した。これを全体で１００部となるようにイオン交換水で仕上げて、１０％の高分子化合物Ｂ１水溶液を調製した。【０１７１】
（高分子化合物Ｂ２水溶液〜高分子化合物Ｂ１０水溶液の調製）
上記高分子化合物Ｂ１水溶液の調製において、樹脂とアルカリ剤の組み合わせを表１に記載の用に変更した以外は同様にして、１０％の高分子化合物Ｂ２水溶液〜高分子化合物Ｂ１０水溶液を調製した。【０１７２】
【表３】
2008007550.tif 000013
【０１７３】
《版形成用インクの調製》
（インク２１の調製）
１０％の高分子化合物Ａ１水溶液                                        ３０部
１０％の高分子化合物Ｂ５水溶液                                        ３０部
ジエチレングリコール                                                  １３部
ジエチレングリコールモノブチルエーテル                                  ２部
オルフィンＥ１０１０（日信化学社製）                                ０．２部
以上に、イオン交換水を加えて全量を１００部とした後、攪拌、混合した。【０１７４】
次いで、＃３５００メッシュの金属フィルターによる濾過、中空糸モジュールによる脱気を行い、インク２１を調製した。【０１７５】
（インク２２の調製）
１０％の高分子化合物Ａ１水溶液                                        ３０部
１０％の高分子化合物Ｂ５水溶液                                        ３０部
シアン顔料分散液：Ｃａｂ−ｏ−ｊｅｔ２５０Ｃ                            ６部
ジエチレングリコール                                                  １３部
ジエチレングリコールモノブチルエーテル                                  ２部
オルフィンＥ１０１０（日信化学社製）                                ０．２部
以上にイオン交換水を加え全量を１００部とし、インク２１と同様の方法で濾過及び脱気を行って、インク２２を調製した。【０１７６】
（インク２３〜４２の調製）
上記インク２２の調製において、高分子化合物Ａ水溶液と高分子化合物Ｂ水溶液およびインク組成を、表４記載の各化合物に代えた以外は同様にして、インク２３〜インク４２を調製した。【０１７７】
（インク４３の調製）
重合性化合物Ａ（前出）                                                １５部
光重合開始剤Ａ（前出）                                                  １部
１０％の高分子化合物Ｂ５水溶液                                        ３０部
シアン顔料分散液：Ｃａｂ−ｏ−ｊｅｔ２５０Ｃ                            ６部
ジエチレングリコール                                                  １３部
ジエチレングリコールモノブチルエーテル                                  ２部
トリエタノールアミン                                                    １部
オルフィンＥ１０１０（日信化学社製）                                ０．２部
以上にイオン交換水を加え全量を１００部とし、インク２１と同様の方法で濾過及び脱気を行って、インク４３を調製した。【０１７８】
上記調製した各インクのうち、インク４５を除くインク２１〜４２について、その構成を表４に示す。なお、表４に略称で記載の各添加剤等の詳細は、以下の通りである。【０１７９】
＊１：インク中の高分子化合物Ａの含有率（％）
＊２：インク中の高分子化合物Ｂの含有率（％）
ＤＥＧ：ジエチレングリコール
ＰＧ：プロピレングリコール
ＤＥＧＢＥ：ジエチレングリコールモノブチルエーテル
ＣＡＢ：Ｃａｂ−ｏ−ｊｅｔ２５０Ｃ（シアン顔料）
Ｅ１０１０：オルフィンＥ１０１０（日信化学社製）【０１８０】
【表４】
2008007550.tif 000014
【０１８１】
《製版の作製》
実施例１に記載の方法と同様にして、各インクを用いて製版を作製した。【０１８２】
《刷版画像の評価》
実施例１に記載の方法と同様にして、耐擦性、ドットゲイン及びインク粘度適性の評価と、下記の方法に従って、耐水擦過性、着肉性の評価を行った。【０１８３】
（耐水擦過性の評価）
家庭用洗剤：ママレモン（ライオン社製）の１％水溶液をスポンジに付け、刷版全体を強く擦った。擦ったあと刷版像の状態を目視観察し、以下に示す基準に従って耐水擦過性の評価を行った。【０１８４】
◎：１００回擦っても刷版全体の画像が全く剥がれ落ちない
○：３０回擦っても刷版全体の画像が全く剥がれ落ちない
△：３０回擦った時点で細線の一部に掛けが見られた
×：３０回擦った時点で３ポイントの文字が判読不能になった
（着肉性の評価）
作製した刷版を印刷機に掛けて、コート紙（ＳＡ金藤：王子製紙製）に印刷を行った。刷り上がったベタ画像部の状態を目視観察し、以下に示す基準に従って着肉性の評価を行った。【０１８５】
◎：刷り上がったベタ部の濃度が濃く良好で、ベタ画像部分にムラは認められない
○：刷り上がったベタ部の濃度は濃く、ベタ画像部分にわずかにムラが認められる
△：刷り上がったベタ部の濃度がやや低く、かつムラが認められる
×：刷り上がったベタ部の濃度が低く、甚だしいムラが見られる
以上により得られた結果を、表５に示す。【０１８６】
【表５】
2008007550.tif 000015
【０１８７】
表５に記載の結果より明らかなように、本発明に係る高分子化合物と共に、アルカリ可溶性高分子化合物を本発明で規定する量を含有する版形成用インクを用いた本発明の製版方法は、比較例に対し、耐水擦過性、着肉性、耐刷性、ドットゲインのいずれにも優れ、かつインクが適正な粘度特性を備えていることが分かる。【０１８８】
実施例３
《高分子化合物の合成》
グリシジルメタクリレート５６ｇ、ｐ−ヒドロキシベンズアルデヒド４８ｇ、ピリジン２ｇ、及びＮ−ニトロソ−フェニルヒドロキシアミンアンモニウム塩１ｇを反応容器に入れ、８０℃の湯浴中で８時間攪拌した。【０１８９】
次に、重合度３００、ケン化率８８％のポリ酢酸ビニルケン化物４５ｇをイオン交換水２２５ｇに分散した後、この溶液にリン酸４．５ｇと上記反応で得られたｐ−（３−メタクリロキシ−２−ヒドロキシプロピルオキシ）ベンズアルデヒドをポリビニルアルコールに対して変性率が３モル％になる様に加え、９０℃で６時間攪拌した。得られた溶液を室温まで冷却した後、塩基性イオン交換樹脂３０ｇを加え１時間攪拌した。その後、イオン交換樹脂を濾過し、ここに光重合開始剤として、イルガキュア２９５９（チバスペシャルティケミカルズ社製）を１５％水溶液１００ｇに対して０．１ｇの割合で混合し、その後イオン交換水にて希釈して１０％の高分子化合物２１水溶液を得た。【０１９０】
次いで、上記高分子化合物１水溶液の調製において、必要に応じてポリ酢酸ビニルケン化物の重合度、ケン化度を変え、ｐ−（３−メタクリロキシ−２−ヒドロキシプロピルオキシ）ベンズアルデヒドの仕込み量を変えて変性率を調整して、表７に記載の高分子化合物２２〜３１の１０％水溶液を調製した。【０１９１】
〔版形成用インクの調製〕
（インク６１の調製）
１０％の高分子化合物１水溶液                                          ３０部
ジョンクリル７３４（ジョンソンポリマー製）                        ４．７６部
エチレングリコール                                                    １３部
ジエチレングリコールモノブチルエーテル                                  ２部
オルフィンＥ１０１０（日信化学社製）                              ０．１５部
以上にイオン交換水を加え全量を１００部として攪拌混合した。【０１９２】
続いて、＃３５００メッシュの金属フィルターによる濾過、中空糸モジュールによる脱気を行い、インク６１を調製した。【０１９３】
（インク６２の調製）
１０％の高分子化合物１水溶液                                          ３０部
ジョンクリル７３４（ジョンソンポリマー製）                        ４．７６部
シアン顔料分散液：Ｃａｂ−ｏ−ｊｅｔ２５０Ｃ                            ６部
エチレングリコール                                                    １３部
ジエチレングリコールモノブチルエーテル                                  ２部
オルフィンＥ１０１０（日信化学社製）                              ０．１５部
以上にイオン交換水を加え全量を１００部とし、インク６１と同様の方法で濾過及び脱気を行って、インク６２を調製した。【０１９４】
（インク６３〜８８の調製）
上記インク６２の調製において、高分子化合物と樹脂微粒子およびインク組成を、表７記載の各化合物に代えた以外は同様にして、インク６３〜８８を調製した。【０１９５】
（インク８９の調製）
重合性化合物Ａ（前出）                                                １５部
光重合開始剤Ａ（前出）                                                  １部
ジョンクリル７３４（ジョンソンポリマー製）                          ４．８部
シアン顔料分散液：Ｃａｂ−ｏ−ｊｅｔ２５０Ｃ                            ６部
エチレングリコール                                                    １３部
ジエチレングリコールモノブチルエーテル                                  ２部
トリエタノールアミン                                                    １部
オルフィンＥ１０１０（日信化学社製）                              ０．１５部
以上にイオン交換水を加え全量を１００部とし、インク１と同様の方法で濾過及び脱気を行って、インク８９を調製した。【０１９６】
表１に、上記インク６１〜８９の調製に使用した各樹脂微粒子の詳細を表６に示す。【０１９７】
なお、表６に記載の樹脂微粒子において、ジョンクリルシリーズは、ジョンソンポリマー社製であり、スーパーフレックスシリーズは第一工業製薬社製であり、ＳＸシリーズは日本ゼオン社製である。【０１９８】
【表６】
2008007550.tif 000016
【０１９９】
また、表７に略称で記載のインク６１〜８９の調製に用いた各添加剤等の詳細は、以下の通りである。【０２００】
＊１：インク中の高分子化合物の固形分含有率（％）
＊２：インク中の樹脂微粒子の固形分含有率（％）
ＥＧ：エチレングリコール
ＰＧ：プロピレングリコール
ＤＥＧＢＥ：ジエチレングリコールモノブチルエーテル
ＣＡＢ：Ｃａｂ−ｏ−ｊｅｔ２５０Ｃ（シアン顔料）
Ｅ１０１０：オルフィンＥ１０１０（日信化学社製）【０２０１】
【表７】
2008007550.tif 000017
【０２０２】
《製版の作製》
実施例１に記載の方法と同様にして、各インクを用いて製版を作製した。【０２０３】
《インクの評価》
（間欠出射性の評価）
ノズル口径２０μｍ、ノズル数５１２ノズル、ノズル解像度３００ｄｐｉ（本発明でいうｄｐｉとは、２．５４ｃｍ当たりのドット数を表す）のピエゾ方式のインクジェットヘッドより、液適量１ｐｌとなるように駆動電圧を調整して射出試験を行った。温度２０℃、湿度３０％ＲＨの環境下で、１２ｋＨｚの駆動周波数で１分連続で出射させた後に、一定時間射出を停止させ、連続射出を再開した時の状態を観察し、以下に示す基準に従って間欠出射性の評価を行った。【０２０４】
○：３分停止させた後に全ノズルからの出射を確認した
△：３分停止では出射欠ノズルが見られたが、１分停止では全ノズルからの出射を確認した
×：１分停止でノズルの欠けが見られた
《刷版画像の評価》
実施例２に記載の方法に従って、耐水擦過性、着肉性、耐刷性、ドットゲイン、インク粘度適性の評価を行った。【０２０５】
以上により得られた結果を、表８に示す。【０２０６】
【表８】
2008007550.tif 000018
【０２０７】
表８に記載の結果より明らかなように、本発明に係る高分子化合物と樹脂微粒子とを本発明で規定する量を含有する版形成用インクを用いた本発明の製版方法は、比較例に対し、耐水擦過性、着肉性、耐刷性、ドットゲインのいずれにも優れ、かつインクが適正な粘度特性を備えていることが分かる。
【図１】
2008007550.tif 000019
【国際調査報告】
2008007550.tif 000020
2008007550.tif 000021
2008007550.tif 000022
2008007550.tif 000023